(57)【要約】  長鎖第四級アンモニウム化合物、および木材防腐活性剤またはそれらの混合物を含む組成物を開示する。長鎖第四級アンモニウム化合物は、炭素原子数１６〜５０を有し、１種または２種以上のＮ、Ｏ、Ｓ、またはハロゲン原子と非置換または置換された少なくとも１つのアルキル部分を含む。処理された木材で、防腐剤活性成分の損失を減少させ、または木材の腐食に対する耐性を高めるのに有効な量の上記組成物を木材に含浸させることを含む木材処理の方法を開示する。処理された木材および木材製品は、処理された木材中での防腐剤活性成分の損失を減少させ、または木材の腐食に対する耐性を高めるのに有効な長鎖第四級アンモニウム化合物の処理レベルを含む上記組成物で含浸された木材を含む。
2008540412.tif 000002
【特許請求の範囲】
【請求項１】
Ａ．次式を有する長鎖第四級アンモニウム化合物と、
【化１】
2008540412.tif 000009
（式中、Ｒ１およびＲ２は、炭素原子数１〜４を有し、同一であるかまたは異なるアルキル部分であり、非置換または１種もしくは２種以上のＮ、Ｏ、Ｓ、またはハロゲン原子で置換されており； 
Ｒ３は、炭素原子数１６〜５０を有し、非置換または１種もしくは２種以上のＮ、Ｏ、Ｓ、またはハロゲン原子で置換されている長鎖アルキル部分であり； 
Ｒ４は、炭素原子数１〜５０を有し、非置換または１種もしくは２種以上のＮ、Ｏ、Ｓ、またはハロゲン原子で置換されているアルキル、アリール、アルカリール、またはアラルキル部分であり； 
Ｘは、アニオンであり；そして
ｎは、１〜３の数である）； 
Ｂ．木材防腐活性剤と、
を含む組成物。
【請求項２】
該木材防腐活性剤が、金属成分系の木材防腐剤を含む請求項１の組成物。
【請求項３】
該木材防腐活性剤が、
塩化ジメチルドデシルアンモニウム（ＤＤＡＣ）、
塩化アルキルベンジルジメチルアンモニウム（ＢＡＣ）、
４、５−ジクロロ−２−Ｎ−オクチル−４−イソチアゾリン−３−オン（ＤＣＯＩ）、
３−ヨード−２−プロピニルブチルカルバメート（ＩＰＢＣ）、
クロロサロニル（ＣＴＬ）、
テブコナゾール（ＴＥＢ）、
プロピコナゾール（ＰＰＺ）、
ヘキサコナゾール、
シプロコナゾール、
ディナコナゾール、
クロルピリホス（ＣＰＦ）、
イミダクロプリド、
ペンタクロロフェノール、
またはこれら２種もしくは３種以上の組み合わせ、
を含む請求項１の組成物。
【請求項４】
該アニオンが、ハロゲン化物、無機オキソアニオン、有機アニオン、またはそれらの組み合わせを含む請求項１の組成物。
【請求項５】
該アニオンが、塩化物、炭酸、重炭酸、水酸化物またはそれらの組み合わせを含む請求項１の組成物。
【請求項６】
Ｒ１およびＲ２が、メチルである請求項１の組成物。
【請求項７】
Ｒ３が、炭素原子数１６〜２２を有するアルキル部分である請求項１の組成物。
【請求項８】
Ｒ３が、獣脂アルキル部分である請求項１の組成物。
【請求項９】
Ｒ４が、獣脂アルキル部分である請求項８の組成物。
【請求項１０】
Ｒ３が、水素化獣脂アルキル部分である請求項８の組成物。
【請求項１１】
該長鎖第四級アンモニウム化合物が、塩化ジメチルジ（水素化獣脂）アンモニウムを含む、請求項１の組成物。
【請求項１２】
該金属成分が、銅を含む請求項１の組成物。
【請求項１３】
該組成物が、銅、亜鉛、クロミウム、銀、コバルト、アルミニウム、鉄、鉛、スズ、カドミウム、ニッケルまたはこれらの２種もしくは３種以上の組み合わせを含む請求項１の組成物。
【請求項１４】
該木材防腐活性剤が、モノエタノールアミン銅錯体溶液を含む請求項１の組成物。
【請求項１５】
該組成物が、アミン銅−長鎖第四級アンモニウム木材防腐剤を含む請求項１の組成物。
【請求項１６】
該組成物が、アルカリ性銅−長鎖第四級アンモニウム木材防腐剤を含む請求項１の組成物。
【請求項１７】
該長鎖第四級アンモニウム化合物が、０.１〜１０重量％の濃度で存在する請求項１の組成物。
【請求項１８】
該長鎖第四級アンモニウム化合物が、０.３〜５重量％の濃度で存在する請求項１の組成物。
【請求項１９】
該長鎖第四級アンモニウム化合物が、０.８重量％で存在する請求項１の組成物。
【請求項２０】
該活性剤が、該組成物と接触した木材を保存するために、有効な濃度で存在する請求項１の組成物。
【請求項２１】
該活性剤が、０.０２〜１０重量％の濃度で存在する請求項１の組成物。
【請求項２２】
該活性剤が、０.０２〜５重量％の濃度で存在する請求項１の組成物。
【請求項２３】
該活性剤が、０.０２〜２重量％の濃度で存在する請求項１の組成物。
【請求項２４】
該組成物が、殺菌性第四級アンモニウム化合物をさらに含む請求項１の組成物。
【請求項２５】
該殺菌性第四級アンモニウム化合物が次式
【化２】
2008540412.tif 000010
（式中、Ｒ１およびＲ２は、炭素原子数１〜３を有し、同一であるかまたは異なるアルキル部分であり、非置換または１種もしくは２種以上のＮ、Ｏ、Ｓ、またはハロゲン原子で置換されており； 
Ｒ３は、炭素原子数８〜１４の重量平均数を有する、非置換または１種もしくは２種以上のＮ、Ｏ、Ｓ、またはハロゲン原子で置換されている、短鎖または中鎖の、飽和またはモノ、ジ、もしくはポリ不飽和アルキル部分であり； 
Ｒ４が、炭素原子数で平均８〜１２を有するアルキル基、アリール基、アリール置換低級アルキル基を有し、但しＲ３が炭素原子数平均１２超を有する場合、Ｒ４は、アリール基、アリール置換アルキル基、またはこれらの組み合わせであるという条件で、該低級アルキル基は、炭素原子数１〜３、またはこれらの組み合わせを有する、
Ｘは、アニオンであり；そして
ｎは、１〜３の間に平均値を有する数である。）
である請求項２４の組成物。
【請求項２６】
該殺菌性第四級アンモニウム化合物が、塩化アルキルベンジルジメチルアンモニウム、塩化ジデシルジメチルアンモニウム、炭酸ジデシルジメチルアンモニウム、重炭酸ジデシルジメチルアンモニウム、またはこれらの２種もしくは３種以上の組み合わせを含む請求項２５の組成物。
【請求項２７】
該殺菌性第四級アンモニウム化合物が、炭酸ジデシルジメチルアンモニウム、重炭酸ジデシルジメチルアンモニウム、またはこれらの組み合わせを含む請求項２６の組成物。
【請求項２８】
該木材の腐食に対する耐性を高めるのに有効な量で、請求項１の組成物を木材に含浸させることを含む木材処理の方法。
【請求項２９】
該防腐剤系中の該活性成分の損失に対する耐性を高めるのに有効な該長鎖第四級アンモニウム化合物の処理レベルを含む請求項１の組成物で含浸された木材を含む、処理された木材。
【請求項３０】
腐食に対する該木材の耐性を高めるのに有効な該長鎖第四級アンモニウム化合物の処理レベルを含む、請求項１の組成物で含浸された木材を含む処理された木材。
【発明の詳細な説明】
【技術分野】
【０００１】
この明細書は、少なくとも１種の炭化水素を含有する長鎖第四級アンモニウム化合物の使用に関する。
【背景技術】
【０００２】
長鎖第四級アンモニウム化合物は、種々の木材防腐剤ための添加物として使用可能であり、木材製品のある特性を高める。本用途の長鎖第四級アンモニウム化合物は、殺菌活性がほとんどまたは全くない。本木材防腐処理の２つの利点は：
１）処理された木材が、銅ベースおよび他の木材防腐剤系を含む水および土との接触に曝される場合、防腐剤の損失を減らすこと、
２）木材防腐剤系の生物学的性能を高めること、
である。
【０００３】
第四級アンモニウム化合物は、殺生剤、界面活性剤、繊維製品の柔軟剤、帯電防止剤、およびヘアーコンディショナーとして広く使用される。木材防腐および木材保護の分野に関連して、第四級アンモニウム化合物の殺菌特性についての最初の報告の１つが、Ｄｕｎｎ、１９３８（ＣＣ．Ｄｕｎｎ、Ｐｒｏｃ．Ｓｏｃ．Ｅｘｐｔｌ．Ｂｏｉｌ．Ｍｅｄ．、３７、６６１、１９３８）によりなされた。木材防腐剤として第四級アンモニウム化合物の使用についての報告は、１９６０年代に最初に表された。木材防腐剤として第四級アンモニウム化合物の有効性は、Ｂｕｔｃｈｅｒら（Ｊ．Ａ．Ｂｕｔｃｈｅｒ、Ａ．Ｆ．Ｐｒｅｓｔｏｎ、およびＪ．Ｄｒｙｓｄａｌｅ、１９７７、Ｆｏｒ．Ｐｒｏｄ．Ｊ．２７（７）、１９；Ｊ．Ａ．Ｂｕｔｃｈｅｒ、およびＪ．Ｄｒｙｓｄａｌｅ、１９７７、Ｍａｔ．Ｕｎｄ  Ｏｒｇ．１２（４）、２７１；Ｊ．Ａ．Ｂｕｔｃｈｅｒ、Ａ．Ｆ．Ｐｒｅｓｔｏｎ、およびＪ．Ｄｒｙｓｄａｌｅ、１９７９、Ｎ．Ｚ．Ｊ．Ｆｏｒ．Ｓｃｉ．、９（３）、３４８）で報告された。
【０００４】
アルカリ性銅および第四級アンモニウム化合物を含有するＡＣＱ（商標）木材防腐剤は、北米（カナダ国特許第１、１４６、７０４号明細書、米国特許第４、９２９、４５４号明細書）でＦｉｎｄｌａｙおよびＲｉｃｈａｒｄｓｏｎにより、並びにヨーロッパで（欧州特許第００８９９５８号明細書、国際公開第８２/０３８１７号パンフレット） Ｓｕｎｄｍａｎにより特許を受けられている。Ｃｈｅｍｉｃａｌ  Ｓｐｅｃｉａｌｔｉｅｓ  Ｉｎｃ．、Ｃｈａｒｌｏｔｔｅ  ＮＣは、欧州特許および国際特許出願から生じる特許権を保有する。ＡＣＱ（商標）は、北米における第四級アンモニウム−銅木材防腐剤で、Ｃｈｅｍｉｃａｌ  Ｓｐｅｃｉａｌｔｉｅｓ  Ｉｎｃ．、Ｃｈａｒｌｏｔｔｅ  ＮＣに、独占的に許諾されたＤｏｍｔａｒ  Ｉｎｃ．の登録商標である。最近になって、種々のカルボン酸アニオンを有する第四級アンモニウム化合物が、欧州特許第０９０６１７７号明細書に記載された。
【０００５】
第四級アンモニウム化合物の殺菌活性は、それらのアルキル鎖の性質および長さに関係する。ヘキサデシル以上等のより長鎖アルキルが、そうした構造中にほとんどまたは全く殺菌活性を有しない一方で、特に、塩化ジデシルジメチルアンモニウムまたは短鎖ベンジル第四級アンモニウム等の比較的短鎖のアルキル第四級アルキルアンモニウムが、殺菌活性を提供することが見出された。最も有効で且つ木材防腐産業で普通に使用される第四級アンモニウム化合物は、アルキルベンジルジメチルアンモニウム化合物およびジデシルジメチルアンモニウム化合物であった。
【０００６】
塩化ジ獣脂ジメチルアンモニウムおよび塩化ジ水素化獣脂ジメチルアンモニウム等の長鎖第四級アンモニウム化合物は、ほとんどまたは全く殺菌活性を有さず、そして繊維製品の柔軟剤、帯電防止剤およびヘアーコンディショナーとして大部分が使用される。最近の特許（欧州特許第１１１４７０４号明細書）は、長鎖第四級アンモニウム化合物が、木材処理ために殺菌性第四級アンモニウム化合物と組み合わせて使用される場合の、防水加工特性を記載する。ティッシュペーパーための第四級アンモニウム化合物およびシリコーンバインダーの使用も、欧州特許第０７９９３５０号明細書に記載される。
【０００７】
第四級アンモニウム化合物を含有する溶媒のない木材防腐剤組成物が、国際公開第０９９３９８８６号パンフレットに記載された。第四級アンモニウム化合物は、接着剤のための溶解媒介物として働くといわれた。欧州特許第０２９３５５６号明細書に、水溶性第四級アンモニウム化合物を含有する木材保護剤が開示される。欧州特許第０２９３２４６号明細書は、殺菌活性第四級アンモニウム化合物を含有する組成物を記載する。アミンオキシドが、木材防腐剤組成物（国際公開第００７１３１１号パンフレット）中で使用された。アミンオキシドは、防水特性を有したことを示す。
【発明の開示】
【発明が解決しようとする課題】
【０００８】
金属ベース組成物を使用した商業的木材防腐剤処理の供給業者が直面する課題は、処理された木材の使用中の金属成分が潜在的に失われることである。金属の損失で、化学的処理の生物学的有効性を減少させ、そして失った金属を周囲環境内に入らせると予想される。最近の米国特許（米国特許第６、８４３、８３７Ｂ２号明細書）は、あるビニルベースのポリマーをアミン銅調合物に加えた場合、銅浸出を減少させることができると請求の範囲に記載した。
【課題を解決するための手段】
【０００９】
本発明の一つの形態は、長鎖第四級アンモニウム化合物および木材防腐活性剤を含む組成物である。長鎖第四級アンモニウム化合物は、式（１）で表される。
【化１】
2008540412.tif 000003
【００１０】
式中、Ｒ１およびＲ２は、炭素原子数１〜４を有し、同一であるかまたは異なるアルキル部分であり、非置換または１種もしくは２種以上のＮ、Ｏ、Ｓ、またはハロゲン原子で置換されており； 
Ｒ３は、炭素原子数１６〜５０を有し、非置換または１種もしくは２種以上のＮ、Ｏ、Ｓ、またはハロゲン原子で置換されている長鎖アルキル部分であり； 
Ｒ４は、炭素原子数１〜５０を有し、非置換または１種もしくは２種以上のＮ、Ｏ、Ｓ、またはハロゲン原子で置換のアルキル、アリール、アルカリール、またはアラルキル部分であり； 
Ｘは、アニオンであり；そして
ｎは、１〜３の数である。
【００１１】
本発明別の形態は、腐食に対する該木材の耐性を高めるのに有効な量で、上記の組成物を木材または木材製品に含浸させることを含む木材処理の方法である。
【００１２】
本発明者らは、以下の高められた処理特性の１つまたは両者を与えるための非殺菌性長鎖第四級アンモニウム化合物と防腐剤系との有効な組み合わせを見出した：
１）銅ベースおよび他の木材防腐剤系を含む防腐剤で処理された木材が、水および土との接触に曝された場合に、防腐剤の損失の削減すること。
２）銅ベースの木材防腐剤系の生物学的性能を高めること。
【発明を実施するための最良の形態】
【００１３】
本発明は１種または２種以上の態様に関連して記載される一方、当然のことながら、本発明はこれらの態様に限られない。対照的に、本発明は、請求項の精神および範囲内に含まれるであろう全ての代替、改変、および均等物を含む。
【００１４】
検討された木材防腐剤組成物は、上記に記載した式を有する長鎖第四級アンモニウム化合物、並びに金属および／または他の殺菌性成分を含む木材防腐活性剤を含む。
【００１５】
第四級アンモニウム化合物は、塩化物等の一価のアニオンＸと、以下のように表すこともできる：
【化２】
2008540412.tif 000004
【００１６】
式（２）中、Ｒ１およびＲ２は、炭素１〜４を有する置換または非置換の炭化水素鎖である。Ｒ３およびＲ４は炭素１〜５０を有する炭化水素鎖である。但しＲ３が１６炭素未満の炭化水素鎖である場合、Ｒ４は、少なくとも１６炭素を有する炭化水素鎖であることが好ましい。
【００１７】
例えば、式（１）または（２）のいずれかによれば、Ｒ１およびＲ２は、メチル、エチル、またはプロピルもしくはブチルの任意の異性体、１種または２種以上のＮ、Ｏ、Ｓまたはハロゲン原子で非置換または置換であることができる。Ｒ３は、ヘキサデシル、オクタデシル、エイコシル、またはドコシル、獣脂、水素化獣脂、パーム、菜種、ラード、および他の脂肪アルキル原料で、１種または２種以上のＮ、Ｏ、Ｓまたはハロゲン原子で非置換または置換されていることができる。そうした脂肪酸原料の例は、Ｋｉｒｋ−Ｏｔｈｍｅｒ  Ｅｎｃｙｃｌｐｅｄｉａ  ｏｆ  Ｃｈｅｍｉｃａｌ  Ｔｅｃｈｎｏｌｏｇｙ、４ｔｈ Ｅｄ.、Ｖｏｌ.１０、ｐ.２６７（Ｊｏｈｎ  Ｗｉｌｅｙ＆Ｓｏｎｓ１９９３）中の表に列挙された脂肪または油のいずれかから誘導された脂肪酸を含む。その表は、参照により本明細書中に取り込む。Ｒ４は、Ｒ３で記載されたアルキル部分、またはデシルのいずれかであることができる。好適なアリール部分Ｒ４の一例はベンジルである。
【００１８】
アニオンＸの幾つかの例は、ハロゲン化物（フッ化物、塩化物、臭化物、またはヨウ化物）；炭酸、重炭酸、水酸化物、ホウ酸、リン酸、または硫酸等の無機オキソアニオン；またはカルボン酸、スルホン酸、メチルサルフェート、またはホスホン酸等の有機アニオンである。ｎは、１〜３に平均値を有する数である。ｎの値は、周知技術であり、アニオンの選択で決まる。
【００１９】
この発明の１つの特に検討された第四級アンモニウム化合物は、その低コストおよび商業的入手性によるジメチルジ（水素化獣脂）アンモニウム化合物である。この種の商用材料は、時々「ＤＴＤＭＡＣ」または「２ＨＴ」と呼ばれる。これらは登録商標ではない。ジメチルジ（水素化獣脂）アンモニウム化合物の長鎖アルキル部分Ｒ３およびＲ４は、主としてオレイル（Ｃ１８Ｈ３８）のアルキル鎖長の分配（ｄｉｓｔｒｉｂｕｔｉｏｎ）を有する。Ｒ３およびＲ４の鎖長は、本明細書中では、それぞれの重量平均鎖長と規定される。個々のアルキル部分Ｒ３およびＲ４の比率は、炭素原子数１６未満であることができるが、第四級アンモニウム化合物の全てのＲ３またはＲ４部分の炭素の重量平均数が１６以上である場合、それは、本目的ための長鎖アルキル部分である。炭素原子数１６以上の平均を有する長鎖脂肪酸原料の例は、 Ｋｉｒｋ−Ｏｔｈｍｅｒ  Ｅｎｃｙｃｌｐｅｄｉａ  ｏｆ  Ｃｈｅｍｉｃａｌ  Ｔｅｃｈｎｏｌｏｇｙ、４ｔｈ Ｅｄ.、Ｖｏｌ.１０、ｐ.２６７（Ｊｏｈｎ  Ｗｉｌｅｙ  ＆  Ｓｏｎｓ  １９９３）の表に記載された多くの材料である。その表は、参照により本明細書中に取り込む。
【００２０】
特に検討されたアニオンは、塩化物、炭酸、重炭酸、酢酸、水酸化物、硫酸メチルまたはカルボン酸を含む。
【００２１】
ＤＴＤＭＡＣは、Ａｋｚｏ  Ｎｏｂｅｌから商標名Ａｒｑｕａｄ（商標）２ＨＴで販売されている。他の好適な商材は：
Ａｒｑｕａｄ  ２Ｔ、
Ａｒｑｕａｄ  Ｍ２ＨＴＢ、
Ａｒｑｕａｄ  ＨＴＬ８、
Ａｒｑｕａｄ  Ｍ２ＨＴＢ、
Ｅｔｈｏｑｕａｄ  １８／２５、
Ｅｔｈｏｑｕａｄ  ０／１２、
Ｎｏｘａｍｉｕｍ  Ｓ  １１  Ｍ、
Ｑｕｅｒｔｏｎ  ４４２、
Ｔｏｍａｈ  Ｑ−１８−１５、
Ａｍｍｏｎｙｘ  ８５６、
Ａｍｍｏｎｙｘ  ＫＰ、
Ａｍｍｏｎｙｘ  ４、
Ａｌｉｑｕａｔ  Ｈ２２６、
Ａｌｉｑｕａｔ  ２６４、およびこれらの任意の２種または３種以上の組み合わせである。
【００２２】
２ＨＴ等の長鎖第四級アンモニウム化合物は、周囲温度で水に対する低い溶解度を有する。周囲温度または周囲温度より低い温度で、２ＨＴおよび水混合物は、ゲルまたはペーストとして存在する。２ＨＴ/水二成分系の粘度は、アニオンを変更することによって調整できる。４０〜１００℃に加熱された場合、２ＨＴは、水または水性防腐剤溶液中で透明な溶液として存在する。高温下での水または水性防腐剤溶液への可溶性にもかかわらず、２ＨＴは、木材の構造中で充分に固定されるようである。２ＨＴは、物理的吸収、沈殿、化学的、および物理化学的相互作用を通じて木材構造の内側に固定されると考えられている。
【００２３】
本組成物は、木材防腐剤をさらに含む。木材防腐剤は、例えば、有機または無機殺菌剤、殺虫剤、または他の殺生物組成物であることができる。
【００２４】
本木材防腐剤は、一般的に錯体、化合物、またはカチオンの形で金属成分を含んでもよい。本明細書で検討されたいくつかの特定の金属成分は、銅、亜鉛、クロミウム、銀、コバルト、アルミニウム、鉄、鉛、スズ、カドミウム、ニッケル、ヒ素、およびホウ素である。それらは、一般的に化学的には、半金属性と見なされるにもかかわらず、ヒ素およびホウ素は、本明細書中では本目的ために"金属性"として規定した。本発明における機能性があるにもかかわらず、状態が制約されることからヒ素はより好ましくない金属である。これらの中で、銅は木材防腐剤中に最も普通に使用される金属であり、そして本明細書中では特に検討された。
【００２５】
本調合は、（これらに限られないが）   Ａｍｅｒｉｃａｎ  Ｗｏｏｄ−Ｐｒｅｓｅｒｖｅｒｓ  Ａｓｓｏｃｉａｔｉｏｎ  （ＡＷＰＡ）基準Ｐ５−０４およびＰ８−０４中に規定されたもの等の任意の金属成分系の木材防腐剤、および他の木材防腐剤系と連携するように検討された。
【００２６】
本明細書中で検討された代表的な防腐剤は、とりわけ：
アルカリ性四級アンモニウム銅（ｑｕａｔ）、例えば、
・アルカリ性四級アンモニウム銅タイプＣ （関連した商業上の例は、Ｃｈｅｍｉｃａｌ  Ｓｐｅｃｉａｌｔｉｅｓ  Ｉｎｃ．、Ｃｈａｒｌｏｔｔｅ、  ＮＣから入手可能なＡＣＱ（商標）−タイプＣ木材防腐剤である）、
四級アンモニウムアミン銅、例えば、
・四級アンモニウムアミン銅タイプＤ （関連した商業上の例は、Ｃｈｅｍｉｃａｌ  Ｓｐｅｃｉａｌｔｉｅｓ  Ｉｎｃ．、Ｃｈａｒｌｏｔｔｅ、  ＮＣから入手可能なＡＣＱ（商標）−タイプＤ木材防腐剤である）、
アンモニア性ヒ酸銅（ＫＣＫ）、
アンモニア性カルボン酸銅、
アンモニア性クエン酸銅（ＣＣ）、
アンモニア性四級アンモニウム銅、例えば、
・アンモニア性四級アンモニウム銅タイプＡ（関連した商業上の例は、Ｃｈｅｍｉｃａｌ  Ｓｐｅｃｉａｌｔｉｅｓ  Ｉｎｃ．、Ｃｈａｒｌｏｔｔｅ、  ＮＣから入手可能なＡＣＱ（商標）−タイプＡ木材防腐剤である）、
・アンモニア性四級アンモニウム銅タイプＢ（関連した商業上の例は、Ｃｈｅｍｉｃａｌ  Ｓｐｅｃｉａｌｔｉｅｓ  Ｉｎｃ．、Ｃｈａｒｌｏｔｔｅ、  ＮＣから入手可能なＡＣＱ（商標）−タイプＢ木材防腐剤）、
アンモニア性ヒ酸銅亜鉛（ＡＣＺＡ）、
酸クロム酸銅（ａｃｉｄ  ｃｏｐｐｅｒ  ｃｈｒｏｍａｔｅ  ＡＣＣ）、
ヒ酸クロム酸化銅（ＣＣＡ）、例えば、
・ヒ酸クロム酸化銅タイプＡ、
・ヒ酸クロム酸化銅タイプＢ、
・ヒ酸クロム酸化銅タイプＣ、
塩化クロム酸亜鉛（ＣＺＣ）、
ビス（ジメチルジチオカルバメート）銅（ＣＤＤＣ）、
ＨＤＯ銅（ビス−（Ｎ−シクロヘキシルジアゼニウムジオキシ）−銅（ＣＸタイプＡ）
アゾール銅、例えば、
・ホウ素アゾール銅タイプＡ （ＣＢＡ−Ａ、アゾール銅タイプ  ＡまたはＣＡ−Ａとしても公知である）、
・アゾール銅タイプＢ（ＣＡ−Ｂ）、
無機ホウ素、例えば、
・ホウ酸酸化物（ＳＢＸ）、
・Ｂ２Ｏ３（ホウ砂）、
・ホウ酸亜鉛（ＺＢ）、
ナフテン酸銅、
オキシン銅、
塩化ジメチルドデシルアンモニウム（ＤＤＡＣ）および塩化アルキルベンジルジメチルアンモニウム（ＢＡＣ）等のアルキルアンモニウム化合物（ＡＡＣ）、
４、５ジクロロ−２−Ｎ−オクチル−４−イソチアゾリン−３−オン（ＤＣＯＩ）、
３−ヨード−２−プロピニルブチルカルバメート（ＩＰＢＣ）、
クロロサロニル（ＣＴＬ）、
テブコナゾール（ＴＥＢ）、
プロピコナゾール（ＰＰＺ）、
ヘキサコナゾール、シプロコナゾールおよびディナコナゾール、
クロルピリホス（ＣＰＦ）、
イミダクロプリド、
ペンタクロロフェノール、
およびこれらの２種または３種以上の任意の組み合わせ、
である。
【００２７】
長鎖第四級アンモニウム成分および活性防腐剤成分または成分の組み合わせの任意の好適な比率を、使用可能である。本発明を知る当業者は、所与の用途ために、それぞれの成分の相対的な量を容易に最適化できる。ＡＷＰＡによって特定された完全な防腐剤の処方における、活性第四級アンモニウム化合物のいくつかの特に検討された重量比率は、組成物の０.１〜１０重量％、任意選択的に０.３〜５重量％、任意選択的に約０.８重量％である。木材防腐剤系の好適な比率は、検討された用途およびそうした用途ために指定された化学的残留に基づく濃度に基づくことが好ましい。
【００２８】
（木材防腐活性剤も含む）本組成物に照らして、腐食を減少させる木材中の長鎖第四級アンモニウム成分の"有効量"は、試験環境での長鎖第四級アンモニウム成分がない同じ比率の木材防腐活性剤を含有する木材の腐食に比較した、（すなわち少なくとも試験環境中で測定可能な程度まで木材を腐食させるのに充分長い）適切な期間での、木材の腐食を減少させる長鎖第四級アンモニウム成分の最低量として規定される。例えば、例３に関連して以下に論じる表４は、定められた状況下での９ヵ月テストは、測定可能な腐食木材に充分な長さより長く、従って適切なテスト期間であることを示す。表４の９ヵ月テストにおいて、０.８％２ＨＴ長鎖第四級アンモニウム成分をＡＣＱ（商標）木材防腐活性剤調合物に加えると、（１００が腐食なしで０が腐食による破壊である）テスト結果を９８.８〜１００に上げることによって腐食を減少させた。０.８％２ＨＴは、従って長鎖第四級アンモニウム成分の有効量である。（このテスト結果は、いくつが２ＨＴの最小有効比率であるかを定量化しないが、２ＨＴのより小さい比率は、また有効であることができる。）
【００２９】
本組成物に照らして処理された木材中での防腐剤活性成分の損失を減少させる木材中の長鎖第四級アンモニウム成分の"有効量"は、長鎖第四級アンモニウム成分の不存在下で、同じ比率の木材防腐活性剤を含有する木材からの活性成分の損失に比較して、防腐剤活性成分の損失を減少させる長鎖第四級アンモニウム成分の最小量として規定される。
【００３０】
着色剤、撥水剤、難燃剤など等の他の添加物も、木材防腐剤組成物に加えてもよい。
【００３１】
本木材防腐剤調合物は、技術分野で公知の処理方法のいずれかを使用して木材に適用できる。これらの従来の処理方法は、真空圧力処理、２重真空処理、ディップ処理、スプレー処理（本譲受人に譲り受けされた米国特許第６、５６９、５４０号明細書を参照のこと）およびインライン追加処理である。木材防腐剤系も、一連の処理（２つのステップ処理工程）でおよび／または前または後処理ステップとして、単一の組成物として適用可能である。処理溶液を加熱すると、２ＨＴ等のいくらかの長鎖第四級アンモニウム化合物を溶液中にさらに溶解させ、望ましい。本明細書中で規定されたような"溶液"は、真溶液、および懸濁液も含む。
【００３２】
防腐剤は充分な量で基材に通常適用され、所望の防腐剤終点を生成し、従って実際量は大きく変化できる。一般的に、有効な防腐剤の処理溶液は、約０.１％ 〜約１５重量％の金属塩、有機化合物等の防腐剤活性成分を含むであろう。所望の防腐剤の残留レベルは、最終的な適用が曝される生物学的危険度および防腐剤化学品の有効度に、同様に依存するであろう。適用の方法、地理的な場所、木材の種など等の他の因子も、必要とされる化学的残留を決定する役割を果たす。
【００３３】
しかし、木材の立方フィート（ｐｃｆ）（０.３〜１１２Ｋｇ/ｍ３）当たり、防腐剤活性成分の約０.０１〜７ｌｂｓで、残留を、維持することが一般的に勧められる。あるいは、この範囲は、約０.０１〜約５ｐｃｆ（０.３〜８０Ｋｇ/ ｍ３）であろう。あるいは、この範囲は、約０.０１〜約０.６ｐｃｆ（０.３〜９.６Ｋｇ/ ｍ３）であろう。あるいは、この範囲は、約０.０１〜約２.５ｐｃｆ（０.３〜４０Ｋｇ/ ｍ３）、あるいは約０.０１〜約０.４ｐｃｆ（０.３〜６.４Ｋｇ/ｍ３）であろう。
【００３４】
この発明は、ランバー、ティンバーおよび他の普通の商品等の固体の木材製品に適用可能である。また、処理は、ベニヤ板、配向性ストランドボード（ＯＳＢ）、パーチクルボード、ファイバーボード、および他の木材製品等の工業木材製品に使用可能である。
【実施例】
【００３５】
例１
例として２ＨＴを使用した長鎖第四級アンモニウム化合物の水との接触時の、木材防腐剤系で処理された木材表面からの防腐剤の損失における効果を示す。８９ｘ３９ｘ３０５ｍｍ寸法のサザンイエロー松板を、異なる濃度の２ＨＴを有するかまたは有さないＡＣＱ（商標）Ｃ２（モノエタノールアミン銅錯体を含有するＡＣＱ（商標）木材防腐剤溶液の成分）で処理した。適切な乾燥の後、板を全雨量が２０インチ（５０８ｍｍ）に等しい、１０日の期間の人工雨に曝した。各板から流れ落ちた水を別々に集め、そして銅濃度をＩＣＰで分析した。損失した銅を、１インチの降雨当たり木の材表面の平方センチメートル当たりの銅のマイクログラム（μｇ/ｃｍ２/インチ）、または処理された木材中の全銅の充填パーセンテージとして表した。結果を表１並びに図１および２に示す。
表１
【表１】
2008540412.tif 000005
【００３６】
図１のプロットでは、下（１、最小の銅損失）〜上（６、最大の銅損失）を、以下のように大体それらの長さに沿って並べた：
１  ＡＣＱ−Ｃ２/２ＨＴ、１.７/５.０ｋｇ/ｍ３； 
２  ＡＣＱ−Ｃ２/２ＨＴ、２.７/５.０ｋｇ/ｍ３； 
３  ＡＣＱ−Ｃ２/２ＨＴ、４.３/５.０ｋｇ/ｍ３； 
４  ＡＣＱ−Ｃ２、１.７ｋｇ/ｍ３； 
５  ＡＣＱ−Ｃ２、２.７ｋｇ/ｍ３； 
６  ＡＣＱ−Ｃ２、４.３ｋｇ/ｍ３； 
【００３７】
データ、特にプロット１に対する４、２に対する５、および３に対する６は、雨１インチあたりの銅の損失が、長鎖第四級アンモニウム化合物、この場合は２ＨＴの存在によってはっきりと減少したことを示す。データは、初期の銅処理レベルより高いレベルで失われるという予想された結果も示す。
【００３８】
図２は、１０日の期間にわたる２０インチの人工雨後の、期間にわたって失われた全銅として表された、同じテストの結果を示す。左の（１）から右の（６）までの棒グラフの結果は次のようである：
１  ＡＣＱ−Ｃ２、１.７ｋｇ/ｍ３； 
２  ＡＣＱ−Ｃ２、２.７ｋｇ/ｍ３； 
３  ＡＣＱ−Ｃ２、４.３ｋｇ/ｍ３； 
４  ＡＣＱ−Ｃ２/２ＨＴ、１.７/５.０ｋｇ/ｍ３； 
５  ＡＣＱ−Ｃ２/２ＨＴ、２.７/５.０ｋｇ/ｍ３； 
６  ＡＣＱ−Ｃ２/２ＨＴ、４.３/５.０ｋｇ/ｍ３；
図２のデータを表２に示す。
表２
【表２】
2008540412.tif 000006
【００３９】
さらに、図２のデータ、特に棒グラフ１に対する４、２に対する５、および３に対する６は、全損失銅のパーセンテージが長鎖第四級アンモニウム化合物、この場合は２ＨＴの存在により、７５％超減少したことを示す。データは、より高いレベルで銅を処理すすると、比例する銅損失より小さい結果となったことも示す。
【００４０】
例２
加速温室床土腐食テスト（ＡＷＰＡ基準テスト方法Ｅ１４）は、２ＨＴが、殺生剤の浸出、この場合は銅、および殺菌性第四級アンモニウム化合物を、はっきりと減少させることを示す。土中接触テストで１０年曝露後の活性防腐剤成分で選択された柱を分析した。２ＨＴは、ＡＣＱ（商標）木材防腐剤の銅および第四級アンモニウム成分の両方の浸出を減少させることができることを示した。柱の土との接触部分では、ＡＣＱ（商標）/２ＨＴ木材防腐剤で処理した柱からの銅損失は、ＡＣＱ（商標）木材防腐剤単独で処理した柱より３３％低い。土表面より上（土との非接触部分）では、銅損失は２ＨＴ（図３）の存在により５０％超減少した。図３のデータを表３に示す。
表３
【表３】
2008540412.tif 000007
【００４１】
防腐剤の損失を減らすと、処理された木材製品のより長い耐用年数をもたらし、そして防腐剤処理された木材製品の貯蔵および使用の間、潜在的な環境的な恩恵を提供する。
【００４２】
例３
上記と同じ加速温室床土腐食テスト（ＡＷＰＡ基準テスト方法Ｅ１４）は、２ＨＴが、銅ベースの木材防腐剤系、この場合はＡＣＱ（商標）木材防腐剤の有効性も高めることができることも示した。この例では、０.８％２ＨＴを追加すると、約１０年の野外曝露後にテストされる全ての３つの残留レベルでＡＣＱ（商標）木材防腐剤の性能を改善する。結果を表４に示す。
表４.サザン松ミニ柱* （Ｈａｒｒｉｓｂｕｒｇ  ＮＣ）の加速床土腐食テスト
【表４】
2008540412.tif 000008
【００４３】
１００の腐食評価は、腐食がないことを意味し、そして０の評価は腐食による破壊を意味する。他の因子が役割を果たせるにもかかわらず、防腐剤の枯渇を２ＨＴによって減らすことは、観察された防腐剤の有効性を高める部分的な原因になれると考えられている。
【００４４】
例４
２ＨＴの防腐剤の有効性を高める特性は、標準土ブロック腐食テスト（ＡＷＰＡ基準テスト方法Ｅ−１０）でも示される。図４に、従来技術によって、３６ＡＣＱ（商標）木材防腐剤で処理されたサザンイエロー松ブロックを、Ｐｏｓｔｉａ  ｐｌａｃｅｎｔａに曝した後の重量損失を示す。垂直軸は、木材ブロック（負の数は重量増加を示す）の重量損失％であり、そして水平軸は、重量防腐剤/重量木材基準で表された木材ブロック中のＡＣＱ（商標）木材防腐剤の残留である。
【００４５】
図５は、（本発明によって）３６ＡＣＱ（商標）/２ＨＴで処理されたサザンイエロー松ブロックをＰｏｓｔｉａ  ｐｌａｃｅｎｔａに曝した後の重量損失を示し、図４に外観が類似する。Ｐｏｓｔｉａ  ｐｌａｃｅｎｔａに対するＡＣＱ（商標）木材防腐剤の毒性しきい値はこのテスト（図４）では０.７〜０.８％と推定される。ＡＣＱ（商標）/２ＨＴ木材防腐剤の同じ毒性しきい値は、０.３〜０.４％ （図５）と推定される。これらの結果は、処理溶液中で０.８％の２ＨＴは、木材防腐の調査で使用される典型的な銅耐性菌であるテスト菌Ｐｏｓｔｉａ  ｐｌａｃｅｎｔａへのＡＣＱ（商標）木材防腐剤の毒性をほぼ倍にできることを示す。
【図面の簡単な説明】
【００４６】
【図１】図１は、一連の人工雨の間保存された木材サンプルからの銅損失の減少における、長鎖第四級アンモニウム化合物、２ＨＴの効果を説明する例１のデータを示す。
【図２】図２は、１０回の降雨による銅の損失を合計して、全銅の充填パーセンテージとして表した例１のデータを示す。
【図３】図３は、処理された５ｍｍの薄い木材の柱と土との１０年接触後の、銅の損失における２ＨＴの効果を示す例３のデータを表す。
【図４】図４は、従来技術によって、３６ＡＣＱ（商標）木材防腐剤で処理されたサザンイエロー松ブロックの、例４中に記載されたＰｏｓｔｉａ  ｐｌａｃｅｎｔａに曝露後の重量損失を示す。
【図５】図５は、図４に外観上類似するが、銅木材防腐剤および２ＨＴを含有する組成物の性能を示す。
【図１】
2008540412.tif 000011
【図２】
2008540412.tif 000012
【図３】
2008540412.tif 000013
【図４】
2008540412.tif 000014
【図５】
2008540412.tif 000015
【国際調査報告】
2008540412.tif 000016